КЕРАМИЧЕСКАЯ МАССА ДЛЯ ПРОИЗВОДСТВА ПУГОВИЦ
CERAMIC MIXTURE FOR MAKING BUTTONS

Изобретение касается составов керамических масс, предназначенных для изготовления пуговиц.
Известна керамическая масса для производства пуговиц, содержащая, мас%: глина 5,0-40,0; алюмосиликатный компонент 60,0-95,0 [1].
Задача изобретения состоит в повышении прочности пуговиц, полученных из керамической массы.
Технический результат достигается тем, что керамическая масса для производства пуговиц, содержащая глину и алюмосиликатный компонент, в качестве алюмосиликатного компонента содержит сподумен и дополнительно - циркон при следующем соотношении компонентов, мас.%: глина 78,0-80,0, сподумен 12,0-16,0; циркон 6,0-8,0.
Составы керамической массы приведены в таблице.
Компоненты
Состав, мас.%:
1
2
3
Глина
78,0
79,0
80,0
Сподумен
16,0
14,0
12,0
Циркон
6,0
7,0
8,0
Прочность на изгиб, МПа
~20
~20
~20
Керамическую массу готовят следующим образом.
Увлажняют и тщательно разминают беложгущуюся глину. Глину, сподумен и циркон (предварительно размолотые до порошкообразного состояния) смешивают. Полученную керамическую массу увлажняют до 22-26% и раскатывают в лист толщиной 2-4 мм, из которого штампуют пуговицы. Полученные изделия сушат и обжигают в интервале температур 1200-1280°С. Возможно нанесение на поверхность обожженных пуговиц слоя суспензии легкоплавкой цветной эмали с последующим вторичным обжигом при температуре 800-850°С.
Источник информации
1. SU 66305, 1946.